(57)【要約】      （修正有）【課題】  省エネ，環境衛生及び作業性に優れ、かつ、耐久性及び振動吸収性に優れた舗装補修を行なうことが可能なアスファルトシート，アスファルトシートの製造方法及びアスファルトシートを用いた舗装・補修方法の提供。【解決手段】  ブロンアスファルトを基材とし、添加物としての石粉材および潤滑油材を含むシート状のアスファルトシート１を用いた舗装・補修方法であって、補修面に乳剤５を塗布し加熱する工程と、アスファルトシート１を補修面に載置し加熱する工程と、加熱したアスファルトシート１上に骨材５１を散布する工程と、骨材５１の上から転圧する工程と、を有する方法としてある。【選択図】      図２
2005054416.tif 000002
【特許請求の範囲】
【請求項１】
基材としてのブロンアスファルトに、添加物としての石粉材および潤滑油材を含みシート状に形成したアスファルトシート。
【請求項２】
ブロンアスファルトを基材とし、これに石粉材および潤滑油材を添加して加熱混練する工程と、
加熱混練したアスファルト材を、シート状に成形する工程と、
前記シート状に形成した前記アスファルト材を冷却する工程と、
を有することを特徴とするアスファルトシートの製造方法。
【請求項３】
前記アスファルト材をシート状に成形する際、前記アスファルト材を剥離シート上に塗布することを特徴とする請求項２記載のアスファルトシートの製造方法。
【請求項４】
上記請求項１記載のアスファルトシートを用いた舗装・補修方法であって、
凹状の舗装・補修箇所に、前記アスファルトシートを載置及び／又は挿入する工程と、
前記アスファルトシートを直接加熱し、溶融した前記アスファルトシートを前記舗装・補修箇所に充填する工程と、
を含むことを特徴とするアスファルトシートを用いた舗装・補修方法。
【請求項５】
上記請求項１記載のアスファルトシートを用いた舗装・補修方法であって、
舗装・補修面に乳剤を塗布し該乳剤を加熱する工程と、
前記アスファルトシートを前記舗装・補修面に載置し、該アスファルトシートを直接加熱溶融する工程と、
前記アスファルトシート上に骨材を散布しながら及び／又は散布した後に、前記アスファルトシートをさらに加熱する工程と、
を含むことを特徴とするアスファルトシートを用いた舗装・補修方法。
【発明の詳細な説明】
【技術分野】
【０００１】
本発明は、アスファルトシート，アスファルトシートの製造方法及びアスファルトシートを用いた舗装・補修方法に関し、特に、道路や建物の屋上等の舗装・補修工事における作業効率の向上及び舗装・補修箇所の寿命の延命を図る技術に関する。
【背景技術】
【０００２】
アスファルト舗装やコンクリート舗装された道路等にクラックが入ると、クラックが成長して大きくなる場合が多い。このため、一般的に、クラックが成長する前に、クラックの入った道路等にアスファルト材を塗布し、クラック防水処理を目的とする補修工事が行なわれる。
また、舗装のつなぎ目等に段差が生じると騒音や振動の原因となることから、段差部にアスファルト材を塗布し、段差を取り除く補修工事が行なわれる。
さらに、アスファルト材を用いて道路等を舗装する舗装工事も行なわれる。
従来、舗装・補修工事（舗装工事及び／又は補修工事）において使用するアスファルト材としては、次のようなものがあった。
【０００３】
たとえば、特許文献１には、ブロンアスファルトを基材とし、これに潤滑油または潤滑油廃油液とセミブロンアスファルトと消石灰と鉄鋼スラグの微粒子とを添加して加熱混練する道路舗装材の製造方法が開示されている。
この技術によれば、耐寒暖性及び耐磨耗性が優れており、かつ長期間に亘って滑り抵抗の低下を防止することができる道路舗装材を提供することができた。
【０００４】
ところで、上記道路舗装材は、ブロック状の塊として製造され、あらかじめ釜で溶融され、液状の状態で路面に散布される。
すなわち、このブロック状道路舗装材の使用方法は、まず、トラックに専用溶融釜を搭載し、プロパンガスや灯油等を燃料として、道路舗装材を溶解する。そして、舗装や補修を行なう工事現場までトラックで移動し、液状の道路舗装材を容器に汲んで、舗装面やクラック等の発生した補修箇所に散布することにより、すり付け舗装を行なっている。
【０００５】
【特許文献１】特許第２１１５６６２号公報（請求項１）
【０００６】
また、シート状に形成されたアスファルトシートとしては、図４（ａ）に示すように、不織布入りアスファルトシート１００が実用化されている。
このアスファルトシート１００は、珪砂層１０１，特殊ゴム化アスファルトコンパウンド層１０２，アスファルト含浸ポリエステル不織布１０３，及び特殊ゴム化アスファルトコンパウンド層１０４が積層された多層シートであり、粘着層としての特殊ゴム化アスファルトコンパウンド層１０４を有する圧着タイプのシートである。
【０００７】
このアスファルトシート１００の使用方法は、同図（ｂ）に示すように、舗装面を切削し既設舗装路１２０を露出させ、この既設舗装路１２０上のクラック１２１に目地材１２２を奥まで充填する。
次に、必要に応じてクラック１２１にプライマー（図示せず）を塗布し、その上にアスファルトシート１００を貼り付け、タイヤローラ等（図示せず）で転圧する。
続いて、転圧完了後に、アスファルトやコンクリートからなるオーバーレイ層１２３を積層する。
【発明の開示】
【発明が解決しようとする課題】
【０００８】
しかしながら、特許文献１に開示された道路舗装材は、複数の作業現場を移動する間、専用溶融釜によって溶融状態に維持されるので、プロパンガスや灯油等の燃料費を削減することができないといった問題があった。
また、道路舗装材は、熱伝達率が低くかつブロック状の形状であるため、空の専用溶融釜に道路舗装材を入れて溶融させようとしても、溜まりができるまで大量の燃料を必要とする。このため、通常、溜まりがなくならないように維持管理され、その分の燃料費を削減することができないといった問題があった。
さらに、溶融した道路舗装材を舗装場所まで運ぶ作業は、危険を伴う作業であり、改善する必要があった。
【０００９】
特に、道路補修においては、補修現場が多数あり、かつ、一つの補修現場で使用する道路舗装材の量は、通常の道路舗装現場で使用される量と比べると、極めて少量である。したがって、上記専用溶融釜で道路舗装材を溶融させながら、補修を行なう方法は、専用溶融釜でプロパンガス等を浪費し、さらに、重量物である専用溶融釜をトラックに搭載して走行することによりガソリン等を浪費していた。
また、上記補修においては、多数の補修現場をトラックが移動する間、専用溶融釜からは、常に溶融した道路舗装材のガスが発生しており、外部環境に悪臭をもたらすといった問題があった。
さらに、道路舗装に比べ道路補修は、少人数の作業者で行なわれることから、溶融した道路舗装材を安全かつ上手に塗布する熟練した作業員や、専用溶融釜を管理する作業者を確保する必要があり、作業効率を向上させることができないといった問題があった。
【００１０】
また、上記アスファルトシート１００は、クラック補修に使用される複数の補修材の一つであり、アスファルトシート１００だけではクラック補修を行なうことはできない。すなわち、アスファルトシート１００を用いたクラック補修方法は、クラック１２１に目地材１２２を奥まで充填する作業，プライマー（図示せず）を塗布する作業，アスファルトシート１００の貼付け作業，転圧作業及びオーバーレイ層１２３を積層する作業を行なう必要があり、複数の補修材を必要とし、かつ、作業工程が多くコストダウンを図ることができないといった問題があった。
さらに、作業工程を削減する目的で、クラック１２１に目地材１２２を充填しないと、アスファルトシート１００を転圧してもクラック１２１内に空隙が残るため、この空隙の影響により道路構造部が損傷を受ける心配があった。
【００１１】
また、道路の表面部分を専用切削機により削り取り、新たな表面部分を敷設する改修工事が、一般工法として行なわれている。この際、アスファルトシート１００に含まれるアスファルト含浸ポリエステル不織布１０３が専用切削機のカッター部分に絡んでしまい、切削効率が低下したり、専用切削機が故障してしまうといった問題があった。
【００１２】
上記問題に対し、本発明者は、道路舗装材の発展の歴史において、加工技術や組合せ技術の延長上の発想ではなく、舗装・補修の特徴を把握し、省エネ及び作業効率を向上させる観点から創意工夫を行い、従来技術に欠けていた単純な構造・方法ではあるが、極めて有益なアスファルトシート等の発明に至ったものである。
【００１３】
本発明は、上記諸問題を解決すべく、省エネ，環境衛生及び作業性に優れ、かつ、耐久性及び振動吸収性に優れた舗装・補修を行なうことが可能なアスファルトシート，アスファルトシートの製造方法及びアスファルトシートを用いた舗装・補修方法の提供を目的とする。
【課題を解決するための手段】
【００１４】
この目的を達成するために、本発明のアスファルトシートは、基材としてのブロンアスファルトに、添加物としての石粉材および潤滑油材を含みシート状に形成した構成としてある。
【００１５】
また、本発明のアスファルトシートの製造方法は、ブロンアスファルトを基材とし、これに石粉材および潤滑油材を添加して加熱混練する工程と、加熱混練したアスファルト材を、シート状に成形する工程と、前記シート状に形成した前記アスファルト材を冷却する工程と、を有する方法としてある。
【００１６】
また、本発明のアスファルトシートの製造方法は、前記アスファルト材をシート状に成形する際、前記アスファルト材を剥離シート上に塗布する方法としてある。
【００１７】
また、本発明のアスファルトシートを用いた舗装・補修方法は、上記請求項１記載のアスファルトシートを用いた舗装・補修方法であって、凹状の舗装・補修箇所に、前記アスファルトシートを載置及び／又は挿入する工程と、前記アスファルトシートを直接加熱し、溶融した前記アスファルトシートを前記舗装・補修箇所に充填する工程と、を含む方法としてある。
【００１８】
また、本発明のアスファルトシートを用いた舗装・補修方法は、上記請求項１記載のアスファルトシートを用いた舗装・補修方法であって、舗装・補修面に乳剤を塗布し該乳剤を加熱する工程と、前記アスファルトシートを前記舗装・補修面に載置し、該アスファルトシートを直接加熱溶融する工程と、前記アスファルトシート上に骨材を散布しながら及び／又は散布した後に、前記アスファルトシートをさらに加熱する工程と、を含む方法としてある。
【発明の効果】
【００１９】
本発明にかかるアスファルトシートによれば、舗装箇所にアスファルトシートを載置して加熱するだけの簡単な作業で、アスファルトを敷設することができ、舗装作業の作業性を大幅に改善することができる。さらに、アスファルトシートを補修箇所に応じて切断して使用することができるので、たとえば、段差やクラックのある路面の補修作業を効率よく行なうことができる。
また、不織布等の芯材を使用していないので、舗装・補修箇所に載置したアスファルトシートを加熱し、隙間等の奥までアスファルトシートを浸透させることができ、防水性を向上させることができる。さらに、専用切削機のカッター部に損傷を与えるといった不具合を防止することもできる。
また、アスファルトシートは、二液混合型の補修材と比較すると、混合作業や養生時間を必要としないので、施工時間を短縮でき、使い残しも発生しない。さらに、硬くて脆い二液混合型の補修材に比べて、接着性及び消音性に優れている。
【００２０】
また、本発明にかかるアスファルトシートの製造方法によれば、上記アスファルトシートを容易に製造することができる。
さらに、剥離シートを用いることにより、アスファルトシートどうしが接合してしまうといった具合を防止でき、アスファルトシートの取扱い性を向上させることができる。
【００２１】
また、本発明にかかるアスファルトシートを用いた舗装・補修方法によれば、専用溶融釜の代わりにガスバーナ等を使用して、舗装したり路面の段差やクラックを補修することができ、専用溶融釜でアスファルトシートを溶融する燃料及び専用溶融釜をトラックで運送する分の燃料を削減することができ、省エネを図ることができる。
さらに、切断して必要なアスファルトシートだけを使用することができ、切れ端のアスファルトシートを回収して再生することもできるので、アスファルトシートが無駄にならず資源の有効利用を図ることができる。また、使用するアスファルトシートだけを加熱するので、加熱に要する燃料を削減できる。
また、骨材を使用することにより、敷設したアスファルトの耐久性を向上させることができ、さらに、骨材がアスファルトの下部に入りこまないようにすることによって、敷設面との接着性及び振動吸収性が低下するといった不具合を防止することができる。
【発明を実施するための最良の形態】
【００２２】
[アスファルトシート]
本発明にかかるアスファルトシートは、基材としてのブロンアスファルトに、添加物としての石粉材および潤滑油材を含みシート状に形成したアスファルトシートとしてある。
ブロンズアスファルトは、仕様に応じて、酸化，重合及び縮合を生じさせたアスファルトであり、アスファルトシートの主成分としてある。また、ブロンズアスファルトは、重量含有率が約４５％〜８５％としてあり、石材粉及び潤滑油材の重量含有率との合計が１００％となる割合で含まれている。
一般的に、このブロンズアスファルトとしては、針入度が１０〜２０のものを用いることが好ましい。
【００２３】
石粉材は、ほぼ球状の直径約０．０７４ｍｍから１．０ｍｍの細かい石が用いられ、重量含有率が約１０％〜３０％としてある。
この石粉（炭酸カルシュウム）材はアルカリ性であり、酸性のブロンズアスファルトに混合することによって、アスファルトシートが中性となり、脆化が少なくなり耐久性がまし強度を向上させることができる。また、磨耗を防止する効果をも奏している。
また、アルカリ性であり、かつ、磨耗防止効果を奏する部材であれば、上記石粉材に限定されるものではなく、他の材料、たとえば、ガラス粉を用いることもできる。ガラス粉を用いると、ライト光がガラス粉に反射するので、道路の中央ラインや停止ラインなどの箇所に用いると、ラインが目立つ効果がある。なお、ガラス粉としては、改修したガラス製品を粉砕したものなどを用いることができ、廃ガラスの処理にも役立つ。
【００２４】
潤滑油材は、ディーゼルエンジンオイルであり、重量含有率が５％〜２５％としてある。一般的に、使用済みのディーゼルエンジンオイルが使用される。この潤滑油材は、温度変化に対して粘度変化が少ない性質を有しており、アスファルトシートの感温特性を改善することができる。
なお、潤滑油材は、ディーゼルエンジンオイルに限定されるものではなく、温度差によって粘度変化が大きな影響を受けないものであればよい。特に、粘度指数が、１００〜１５０程度のものを用いると好適である。
【００２５】
上記ブロンズアスファルト，石粉材及び潤滑油材は、混練され均一に混ざり合った状態で、シート状に成形される。
ここで、アスファルトシートは、ブロンズアスファルト，石粉材及び潤滑油材の重量含有率を、それぞれ、約６０％〜７５％，２０％〜２５％，５％〜１５％とするとよく、このようにすると、適度の機械的強度及び弾性を有することにより、不織布や織布等の芯材を用いなくても、シート状に容易に成形することができる。
【００２６】
なお、アスファルトシートの形状，大きさ及び厚さは、一辺が約２０〜５０ｃｍの正方形状のシートで、厚さが約２〜４ｍｍとしてある。このようにすると、アスファルトシートを容易に持ち運ぶことができ、かつ、希望する大きさに容易に切断することができる。なお、アスファルトシートは、上記形状，大きさ及び厚さに限定されるものではなく、舗装・補修箇所に応じて様々な形状，大きさ及び厚さを選択することができる。
たとえば、アスファルトシートの形状は、舗装・補修箇所の形状に応じて、任意の形状，厚さとすることができる。また、矩形状であっても、幅広の形状や細長い形状とすることもできる。
【００２７】
このように、本実施形態のアスファルトシートによれば、舗装箇所にアスファルトシートを載置して加熱するだけの簡単な作業で、アスファルトを敷設することができる。また、アスファルトシートを補修箇所に応じて切断して使用することができるので、たとえば、段差やクラックのある路面の補修作業を効率よく行なうことができる。
また、アスファルトシートを溶融させた際、芯材を使用していないので、隙間等の奥まで溶融したアスファルトシートを浸透させることができ、防水性を向上させることができる。さらに、専用切削機のカッター部に損傷を与えるといった不具合を防止することもできる。
【００２８】
[アスファルトシートの製造方法]
本発明は、アスファルトシートの製造方法としても有効である。
このアスファルトシートの製造方法は、まず、基材としての上記ブロンアスファルトに、石粉材および潤滑油材を添加して加熱混練する（ステップＳ１）。
ここで、添加材としての石粉材および潤滑油材を十分混練し、均一に混ざり合った状態とすることにより、シート状に成形した際、部分的に脆くなるといった不具合を防止することができる。
【００２９】
次に、加熱混練したアスファルト材を、シート状に成形する（ステップＳ２）。通常、矩形環状の成形型に溶融したアスファルト材を流し込むことにより、矩形状のアスファルトシートを成形する。
続いて、シート状に形成したアスファルト材を冷却する(ステップＳ３)。
この冷却には、一般的に空冷方式が採用されるが、空冷方式に限定されるものではなく、たとえば、冷却板をアスファルト材に押圧する等の強制的に短時間で冷却する方式でもよい。このように強制冷却方式を採用することにより、生産性を向上させることができる。
【００３０】
このように、本実施形態のアスファルトシートの製造方法によれば、アスファルトシートを容易に製造することができる。
また、好ましくは、上記アスファルト材をシート状に成形する際、アスファルト材を成形型に流し込む前に、剥離シートとして剥離紙を敷き、この剥離紙の上にアスファルト材を塗布するとよい。このようにすると、アスファルトシートどうしが接合してしまうといった不具合を防止することができる。
さらに、成形型を用いる構成に限定されるものではなく、たとえば、成形機でアスファルト材を連続的に押し出し、ローラで圧延することにより、連続したアスファルトシートシートを成形することもできる。なお、このアスファルトシートシートは、任意の長さに切断してもよいが、巻き取ってロール状とすることもできる。
【００３１】
[アスファルトシートを用いた舗装・補修方法]
＜第一実施形態＞
本実施形態では、舗装路面に発生したクラックを補修するアスファルトシートを用いた補修方法の実施形態について、図面を参照して説明する。
図１は、本発明にかかるアスファルトシートを用いた舗装・補修方法の第一実施形態を説明する概略図であり、（ａ）は補修前の状態の断面図を、（ｂ）はアスファルトシートを載置した状態の断面図を、（ｃ）は加熱中の状態の断面図を、（ｄ）はアスファルトシートを追加し加熱中の状態の断面図を、（ｅ）は補修完了時の状態の断面図を、（ｆ）は補修完了後アスファルトシートが塑性変形した状態の断面図を示している。
【００３２】
同図（ａ）において、地面３上に舗装されたアスファルト２に、クラック２１（凹状の補修箇所）が発生している。このクラック２１の内部には、砂やほこりなどの異物２２が詰まっている。
そこで、まず、ブローエアー（図示せず）をクラック２１に吹きかけ、クラック２１内部の異物２２を除去する。
【００３３】
次に、同図（ｂ）に示すように、クラック２１を覆う大きさに上記アスファルトシート１を切断し、切断したアスファルトシート１をクラック２１の上に載置する（ステップＳ１１）。
【００３４】
次に、同図（ｃ）に示すように、ガスバーナ４の火炎４１でアスファルトシート１を直接加熱し、溶融したアスファルトシート１をクラック２１に充填する（ステップＳ１２）。ここで、溶融したアスファルトシート１は、クラック２１の奥まで浸透するので、高い防水性を得ることができる。
また、クラック２１の大きさや深さによっては、最初に載置したアスファルトシート１だけではクラック２１を完全に塞ぐことができずに、くぼみ２３が残る場合がある。このような場合には、同図（ｄ）に示すように、くぼみ２３の大きさに応じてアスファルトシート１１を切断し、くぼみ２３上に載置し、再び、ガスバーナ４の火炎４１でアスファルトシート１１を直接加熱する。
【００３５】
上記のように加熱すると、アスファルトシート１１が溶融し、くぼみ２３に流れ込み、同図（ｅ）に示すように、クラック２１に隙間なくアスファルトシート１，１１を充填することができる。ここで、追加したアスファルトシート１１の量が多い場合には、クラック２１の上部にアスファルトシート１１の凸部２４が形成される。
ただし、この凸部２４は、同図（ｅ）に示すように、車が通ると、タイヤに押されて塑性変形し、凸部２４の突起量が小さくなる。したがって、凸部２４の大きさによっては、凸部２４を削るなどの作業を行なわなくてもよい場合がある。
【００３６】
このように、本実施形態では、クラック２１に溶融したアスファルトシート１，１１を充填するので、たとえば、隙間が狭い場合であっても、奥までアスファルトシート１を浸透させることができ、極めて高い防水性を有する補修を行なうことができる。さらに、クラック２１の内部に空隙が発生しないので、クラック２１をより強固に固定し、振動及び騒音をより効果的に軽減することができる。
【００３７】
＜第二実施形態＞
本実施形態では、舗装路面のつなぎ目等に発生した段差やクラックを補修する補修方法について、図面を参照して説明する。
図２は、本発明にかかるアスファルトシートを用いた舗装・補修方法の第二実施形態を説明する概略図であり、（ａ）は補修前の状態の断面図を、（ｂ）はアスファルトシートを載置した後の状態の断面図を、（ｃ）は骨材を散布した後の状態の断面図を、（ｄ）は骨材を馴染ませた状態の断面図を示している。
【００３８】
同図（ａ）において、地面３上に舗装されたアスファルト２に、段差２５及びクラック２１が発生している。段差２５は騒音・振動の原因となり、また、クラック２１を放置しておくと雨水の浸透により、劣化や破壊が拡大する。
まず、図示してないが、ブローエアー（図示せず）をクラック２１に吹きかけ、クラック２１内部の異物を除去する。
次に、図示してないが、アスファルトシート１を敷設する範囲に、乳剤を塗布し、塗布した乳剤をガスバーナ４の火炎４１で加熱する（ステップＳ２１）。
なお、乳剤としては、通常、パッチング処理用の乳剤が使用される。また、この加熱は、乳剤に含まれる水分を蒸発させ、乳剤の表面の粘着性が失われるまで行なわれる。
【００３９】
次に、同図（ｂ）に示すように、アスファルトシート１をクラック２１の上に載置し、ガスバーナ４の火炎４１でアスファルトシート１を直接加熱する（ステップＳ２２）。
この加熱により、アスファルトシート１が溶融し、溶融したアスファルトシート１がクラック２１内に浸透するとともに、段差２５を覆う状態で路面に付着する。
【００４０】
次に、同図（ｃ）に示すように、溶融しているアスファルトシート１上に骨材５１を散布する（ステップＳ２３）。
本実施形態では、骨材５１として、粗めの砂を散布する。この骨材５１は、摩擦抵抗を大きくすることにより、アスファルトシート１の滑り止めとして機能するとともに、交通量の多い場所では、アスファルトシート１自体の耐磨耗性を向上させることができる。
【００４１】
次に、散布した骨材５１をガスバーナ４の火炎４１で加熱し、同図（ｄ）に示すように、アスファルトシート１に馴染ませる（ステップＳ２４）。
骨材５１がアスファルトシート１に馴染むとは、骨材５１が少なくとも部分的にアスファルトシート１に沈み込み、アスファルトシート１に接着されることをいう。
なお、骨材５１をアスファルトシート１に馴染ませた後に、タイヤローラや押し棒などにより、アスファルトシート１を転圧しより平らな形状に成形してもよい。
【００４２】
このように、本実施形態では、アスファルトシート１を路面上で溶融させることにより、段差２５及びクラック２１を容易かつ短時間で補修することができる。この際、補修に必要な分のアスファルトシート１を加熱・溶融させるので、専用溶融釜を使用する従来の補修方法に比べて、専用溶融釜及びトラックの燃料を大幅に削減でき、また、溶融する際のガスを移動中に発生させないので、環境衛生上も好適である。
また、上記作業は、熟練を要する技術を必要とせず、安全かつ容易な作業であることから、作業効率を向上させることができ、さらに、少人数の作業者で補修を行なうことができる。
また、アスファルトシート１の表面に骨材５１を散布することにより、滑り止めとして機能するとともに、アスファルトシート１の耐磨耗性を高めることができる。
【００４３】
＜第三実施形態＞
本実施形態では、段差付きくぼみのある路面に対する、アスファルトシートを用いた舗装方法について、図面を参照して説明する。
図３は、本発明にかかるアスファルトシートを用いた舗装・補修方法の第三実施形態を説明する概略図であり、（ａ）は舗装前の状態の断面図を、（ｂ）はアスファルトシートを載置し加熱した後の状態の断面図を、（ｃ）はさらにアスファルトシートを載置し加熱した後の状態の断面図を、（ｄ）は骨材を散布した直後の状態の断面図を、（ｅ）は骨材を馴染ませ舗装完了後の状態の断面図を示している。
【００４４】
同図（ａ）において、地面（図示せず）上に舗装されたアスファルト２に、段差２５及び大きなくぼみ２６が発生している。ここで、くぼみ２６が大きいため、アスファルトシート１を複数枚敷設する必要がある。
なお、アスファルトシート１が敷設されるアスファルト２の表面は、あらかじめブラシやブローエアー等で清掃され、さらに、乳剤が塗布され、ガスバーナ４により乾燥処理が施されている。
【００４５】
同図（ｂ）において、アスファルト２の段差２５上に、アスファルトシート１を載置し、ガスバーナ４で加熱しアスファルトシート１を溶融させる。
次に、溶融したアスファルトシート１及び露出しているくぼみ２６の上に、複数のアスファルトシート１を敷き詰めるように載置する。続いて、同図（ｃ）に示すように、ガスバーナ４で加熱しアスファルトシート１を溶融させる。この際、図示してないが、溶融したアスファルトシート１の表面がアスファルト２の表面と同一面を形成するように、アスファルトシート１が不足しへこんでいる場合には、適量のアスファルトシート１を追加し溶融させる。
【００４６】
次に、同図（ｄ）に示すように、溶融したアスファルトシート１の表面に骨材５１を散布する。散布された骨材５１は、上述したように、アスファルトシート１に馴染み、骨材５１が少なくとも部分的にアスファルトシート１に沈み込み、アスファルトシート１に接着される。
【００４７】
また、本実施形態では、段差２５の領域のアスファルトシート１が他の領域より厚くなっている。
このような場合には、段差２５の領域のアスファルトシート１をガスバーナ４で加熱し、骨材５１をアスファルトシート１に完全に埋没させる（すなわち、アスファルトシート１が浮き出る。）。続いて、この領域に、骨材５１を散布しアスファルトシート１に馴染ませる。この作業を繰り返すことにより、任意のアスファルトシート１の領域における骨材５１を含んだ層を、下方に向かって任意の厚さに形成することができる。
【００４８】
また、好ましくは、アスファルトシート１の下方に、骨材５１を含まないアスファルトシート１のみからなる層を形成するとよい。このようにすると、アスファルトシート１の付着力が低下するといった不具合を防止でき、さらに、アスファルトシート１が有する弾力性が低下しないので、優れた振動吸収性能を発揮することができる。
さらに、好ましくは、深さの異なるアスファルトシート１に対して、骨材５１を含まないアスファルトシート１のみからなる層をほぼ同じ厚さに形成するとよい（同図（ｅ）参照。）。このようにすると、アスファルトシート１の全面に対して、ほぼ同じ弾性力が作用するので、弾性歪の差に起因してクラックが発生し易くなるといった不具合を防止することができる。
【００４９】
次に、同図（ｅ）に示す状態で、アスファルトシート１が冷える前に転圧を行い、アスファルトシート１の表面を精度よく成形し、続いて、アスファルトシート１を冷却すると、アスファルトシート１を用いた舗装が完了する。
【００５０】
このように、本実施形態では、骨材５１がアスファルトシート１の上部に沈み込むが、下部には骨材５１が入り込まないので、アスファルトシート１の付着力が低下するといった不具合を防止することができる。また、骨材５１によって、アスファルトシート１の耐久性を向上させるとともに、アスファルトシート１の下部に骨材５１が含まれないので、弾力性を維持することができ、振動や騒音を抑制することができる。
なお、アスファルトシート１を溶融させた際、アスファルトシート１が流れてしまうおそれがある場合には、あらかじめ骨材５１を用いてアスファルトシート１の周囲に土手を形成してから、加熱を開始するとよい。このようにすると、骨材５１が土手として機能し、多くのアスファルトシート１を溶融させた場合であっても、溶けたアスファルトシート１が流れ出すといった不具合を防止でき効率よく作業することができる。
【産業上の利用可能性】
【００５１】
本発明のアスファルトシート，アスファルトシートの製造方法及びアスファルトシートを用いた舗装・補修方法について、好ましい実施形態を示して説明したが、本発明は、上述した実施形態にのみ限定されるものではなく、本発明の範囲で種々の変更実施が可能であることは言うまでもない。
たとえば、アスファルトシートは簡易防草処理部材としても有効であり、敷石の隙間などの僅かな隙間から草が生えてくる場合、草を引き抜きその隙間にアスファルトシートを充填することにより、防草処理部材としても利用することができる。また、ビル等の建築物の防水処理部材としても利用することができる。
【図面の簡単な説明】
【００５２】
【図１】本発明にかかるアスファルトシートを用いた舗装・補修方法の第一実施形態を説明する概略図であり、（ａ）は補修前の状態の断面図を、（ｂ）はアスファルトシートを載置した状態の断面図を、（ｃ）は加熱中の状態の断面図を、（ｄ）はアスファルトシートを追加し加熱中の状態の断面図を、（ｅ）は補修完了時の状態の断面図を、（ｆ）は補修完了後アスファルトシートが塑性変形した状態の断面図を示している。
【図２】本発明にかかるアスファルトシートを用いた舗装・補修方法の第二実施形態を説明する概略図であり、（ａ）は補修前の状態の断面図を、（ｂ）はアスファルトシートを載置した後の状態の断面図を、（ｃ）は骨材を散布した後の状態の断面図を、（ｄ）は骨材を馴染ませた状態の断面図を示している。
【図３】本発明にかかるアスファルトシートを用いた舗装・補修方法の第三実施形態を説明する概略図であり、（ａ）は舗装前の状態の断面図を、（ｂ）はアスファルトシートを載置し加熱した後の状態の断面図を、（ｃ）はさらにアスファルトシートを載置し加熱した後の状態の断面図を、（ｄ）は骨材を散布した直後の状態の断面図を、（ｅ）は骨材を馴染ませ舗装完了後の状態の断面図を示している。
【図４】従来例にかかるアスファルトシートを説明する概略図であり、（ａ）はアスファルトシートの構造を説明する断面図を、（ｂ）はアスファルトシートの使用方法を説明する断面図を示している。
【符号の説明】
【００５３】
１，１１  アスファルトシート
２  アスファルト
３  地面
４  ガスバーナ
２１  クラック
２２  異物
２３，２６  くぼみ
２４  凸部
２５  段差
４１  火炎
５１  骨材
１００  アスファルトシート
１０１  珪砂層
１０２  特殊ゴム化アスファルトコンパウンド層
１０３  アスファルト含浸ポリエステル不織布
１０４  特殊ゴム化アスファルトコンパウンド層
１２０  既設舗装路
１２１  クラック
１２２  目地材
１２３  オーバーレイ層
【図１】
2005054416.tif 000003
【図２】
2005054416.tif 000004
【図３】
2005054416.tif 000005
【図４】
2005054416.tif 000006